(57)【特許請求の範囲】
【請求項１】
表面に複数の凸条部または複数の凹条部を有するメラミン化粧板であって、
前記メラミン化粧板を平面視したときの前記複数の凸条部または複数の凹条部が、一方の方向に配列しており、
前記複数の凸条部または複数の凹条部が設けられた面について、ＪＩＳ  Ｚ  ８７４１：１９９７に準じて、前記一方の方向と平行な向きに測定される６０度鏡面光沢度をＡ［％］、前記一方の方向に直行する向きに測定される６０度鏡面光沢度をＢ［％］としたとき、
前記Ａが１０％以上７０％以下であり、
前記Ｂが０％より大きく、
Ａ／Ｂが１．２以上であることを特徴とするメラミン化粧板。
【請求項２】
前記一方の方向に直行する向きに対して、前記表面のＪＩＳ  Ｂ  ０６０１で規定される表面粗さＲａが、１μｍ以上１０μｍ以下である請求項１に記載のメラミン化粧板。
【請求項３】
前記表面にある任意の凸条部の１点から最短距離にある他の凸条部の１点までの距離、または、前記表面にある任意の凹条部の１点から最短距離にある他の凹条部の１点までの距離が、１５μｍ以下である請求項１または２に記載のメラミン化粧板。
【請求項４】
前記複数の凸条部の上面または前記複数の凹条部の底面が、平坦でない請求項１ないし３のいずれか１項に記載のメラミン化粧板。
【請求項５】
ガラスクロス、ガラス不織布およびこれらに樹脂を含浸させたプリプレグからなる群より選ばれる少なくとも１つの芯材層を有するものである請求項１ないし４のいずれか１項に記載のメラミン化粧板。
【発明の詳細な説明】
【技術分野】
【０００１】
本発明は、メラミン化粧板に関するものである。
【背景技術】
【０００２】
ビル、ホテル、マンションのロビーや会議室、オフィスの壁面には、例えば木目調や石目調などの模様を持つ化粧板を複数壁に取り付けることで、見栄えの良い快適な空間が演出されている。また、このような化粧板は不動産だけでなく、電車等の車両用内装材としても使用されている（例えば、特許文献１、２参照）。
【０００３】
このような化粧板の中でもメラミン化粧板が代表的なものとして挙げられ、メラミン樹脂を表面層に用いた化粧板であり、メラミン樹脂の特性から、高い表面硬度、耐摩耗性、耐熱性、耐熱水性、耐汚染性、耐煮沸性、耐光性等の耐久性に優れている（例えば、特許文献３参照）。
【０００４】
他方、エレベータの内装などに使用される線状の直線模様が施されたヘアラインステンレス化粧板はその美観から高級感のある化粧材として用いられている。
【先行技術文献】
【特許文献】
【０００５】
【特許文献１】特開２０１５−０４７７８６号公報
【特許文献２】特開２０１４−１９３６０９号公報
【特許文献３】特開２０１３−２０２９０６号公報
【発明の概要】
【発明が解決しようとする課題】
【０００６】
しかしながら、ヘアラインステンレス化粧板のステンレス材の表面は決して強固なものではなく、表面に施されたエンボスは接触等によりキズが入ってしまうものであった。一方、メラミン化粧板においては、表面屈折率の高さから光沢が高くなりがちで、壁面に使用すると化粧板に映り込みが強く生じ、観察者に不快感を与えることがあった。
【０００７】
そこで本発明の目的は、ステンレス材の持つ美観を有しつつ、かつ優れた耐久性を有するメラミン化粧板を提供することにある。
【課題を解決するための手段】
【０００８】
本発明者は、耐久性に優れたメラミン化粧板の意匠面に複数の凸条部または複数の凹条部を設けることにより、上記の問題を解決することを目指して鋭意研究を行った。
【０００９】
その結果、メラミン化粧板の化粧面において、複数の凸条部または複数の凹条部と平行する向きに測定される光沢度と、複数の凸条部または複数の凹条部と垂直な向きに測定される光沢度と、それらの関係とが、上記の問題を解決するうえで重要であることを見出し、本発明に至った。
【００１０】
このような目的は、下記（１）項〜（５）項の本発明により達成される。
（１）表面に複数の凸条部または複数の凹条部を有するメラミン化粧板であって、前記メラミン化粧板を平面視したときの前記複数の凸条部または複数の凹条部が、一方の方向に配列しており、前記複数の凸条部または複数の凹条部が設けられた面について、ＪＩＳ  Ｚ  ８７４１：１９９７に準じて、前記一方の方向と平行な向きに測定される６０度鏡面光沢度をＡ［％］、前記一方の方向に直行する向きに測定される６０度鏡面光沢度をＢ［％］としたとき、前記Ａが１０％以上７０％以下であり、前記Ｂが０％より大きく、Ａ／Ｂが１．２以上であることを特徴とするメラミン化粧板。
【００１１】
（２）前記一方の方向に直行する向きに対して、前記表面のＪＩＳ  Ｂ  ０６０１で規定される表面粗さＲａが、１μｍ以上１０μｍ以下である上記（１）項に記載のメラミン化粧板。
【００１２】
（３）前記表面にある任意の凸条部の１点から最短距離にある他の凸条部の１点までの距離、または、前記表面にある任意の凹条部の１点から最短距離にある他の凹条部の１点までの距離が、１５μｍ以下である上記（１）項または（２）項に記載のメラミン化粧板。
【００１３】
（４）前記複数の凸条部の上面または前記複数の凹条部の底面が、平坦でない上記（１）項ないし（３）項のいずれか１項に記載のメラミン化粧板。
【００１４】
（５）ガラスクロス、ガラス不織布およびこれらに樹脂を含浸させたプリプレグからなる群より選ばれる少なくとも１つの芯材層を有するものである上記（１）項ないし（４）項のいずれか１項に記載のメラミン化粧板。
【発明の効果】
【００１５】
本発明によれば、ステンレス材の持つ美観を有しつつ、かつ優れた耐久性を有するメラミン化粧板を提供することができる。
【図面の簡単な説明】
【００１６】
【図１】本発明の化粧板の好適な実施形態を模式的に示す断面図である。
【図２】本発明の化粧板の好適な実施形態を模式的に示す平面図である。
【図３】本発明の化粧板の製造方法の好適な実施形態を示す断面図である。
【図４】本発明の化粧板の他の好適な実施形態を示す断面図である。
【図５】本発明の化粧板の他の好適な実施形態を示す断面図である。
【発明を実施するための形態】
【００１７】
＜＜メラミン化粧板＞＞
以下、添付図面を参照しつつ、本発明についてより詳細に説明する。
【００１８】
図１は、本発明のメラミン化粧板の好適な実施形態を模式的に示す断面図、図２は、本発明のメラミン化粧板の好適な実施形態を模式的に示す平面図である。
【００１９】
図１に示すように、メラミン化粧板１００は、表面層１１と、芯材層１２とを有している。
【００２０】
＜表面層＞
表面層１１は、意匠面となる第１の面１１１側に、メラミン系樹脂を担持する表面層基材からなる表面層材料で構成されている。
【００２１】
表面層１１を構成する表面層基材が、メラミン系樹脂を含むものであることにより、メラミン化粧板１００は、特に優れた硬度を有し、より傷が付きにくいものとなる。
【００２２】
表面層１１は、第１の面１１１側に複数の凸条部１１１１または複数の凹条部１１１２が設けられている。
【００２３】
また、図２はメラミン化粧板１００の上面から平面視した図であり、図２に示すように、メラミン化粧板１００の表面層１１に設けられている複数の凸条部１１１１または複数の凹条部１１１２は、一方の方向に配列している。一方の方向に配列するとは、図２（ａ）に示すように、複数の凸条部１１１１または複数の凹条部１１１２が左右方向に配列していてもよいし、図２（ｂ）に示すように上下方向に配列していてもよい。また、メラミン化粧板１００の表面層１１に設けられている複数の凸条部１１１１または複数の凹条部１１１２の大多数が、一方の方向に配列していればよく、厳密に全ての凸条部１１１１または凹条部１１１２が互いに交差することなく平行に配列する必要はなく、例えば、ある１つの凸条部１１１１または凹条部１１１２がある程度の角度（例えば、１°〜１０°）をもって、他の凸条部１１１１または凹条部１１１２と交差していてもよい。
【００２４】
そして、凸条部１１１１または凹条部１１１２が前述したような所定の条件を満足するものであることにより、メラミン化粧板１００は、ヘアラインステンレス化粧板様の美観を有するものである。
【００２５】
すなわち、本発明のメラミン化粧板１００は、表面に複数の凸条部１１１１または複数の凹条部１１１２を有するメラミン化粧板であって、メラミン化粧板１００を平面視したときの前記複数の凸条部１１１１または複数の凹条部１１１２が、一方の方向に配列しており、本発明のメラミン化粧板は、メラミン化粧板１００の複数の凸条部１１１１または複数の凹条部１１１２が設けられた面（第１の面１１１）について、ＪＩＳ  Ｚ  ８７４１：１９９７に準じて、前記一方の方向と平行な向きに測定される６０度鏡面光沢度をＡ［％］、前記一方の方向に直行する向きに測定される６０度鏡面光沢度をＢ［％］としたとき、Ａは１０％以上７０％以下であり、Ｂが０％より大きく、Ａ／Ｂが１．２以上である。
【００２６】
６０度鏡面光沢度の測定は、ＪＩＳ  Ｚ  ８７４１：１９９７に準じて行うものであればよいが、測定時の光源としては、ＬＥＤ（波長８８０ｎｍ）を用いるのが好ましい。より具体的には、株式会社堀場製作所製  光沢計ＩＧ−３２０を用いるとよい。６０度鏡面光沢度の測定は、ＪＩＳ  Ｚ  ８７４１：１９９７に準じて測定するので、鏡面光沢度の基準屈折率が、可視波長範囲全域にわたって、一定値１．５６７であるガラス表面において、規定された入射角θでの鏡面光沢度を基準とし、この値を１００％として表す。
【００２７】
また、前記一方の方向と平行な向きに測定される６０度鏡面光沢度とは、図２に示すように、凸条部１１１１または凹条部１１１２と平行な向きに入射光をメラミン化粧板１００の表面に当てることにより測定される６０度鏡面光沢度である。また、前記一方の方向に直行する向きに測定される６０度鏡面光沢度とは、図２に示すように、凸条部１１１１または凹条部１１１２と直行する向きに入射光をメラミン化粧板１００の表面に当てることにより測定される６０度鏡面光沢度である。
【００２８】
本発明においては、凸条部１１１１または凹条部１１１２と平行な向きの６０度鏡面光沢度（Ａ）は、１０％以上７０％以下とすればよいが、１５％以上７０％以下とする方が好ましく、１５％以上６０％以下とする方がより好ましい。これにより、前述したステンレス材の持つ美観を有しつつ、かつメラミン化粧板が優れた耐久性を有する効果がより顕著に発揮され、メラミン化粧板１００の高級感を特に優れたものとすることができる。
【００２９】
また、本発明においては、前記一方の方向に直行する向きに測定される６０度鏡面光沢度（Ｂ）は、Ｂが０％より大きければよいが、１％以上１００％以下とする方が好ましく、１０％以上８０％以下とする方がより好ましい。これにより、前述したようなステンレス材の持つ美観を有しつつ、かつメラミン化粧板が優れた耐久性を有する効果がより顕著に発揮され、メラミン化粧板１００の高級感を特に優れたものとすることができるという効果を奏する。
【００３０】
また特に、凸条部または凹条部と平行な向きの光沢度と直行する向きの光沢度の比（Ａ／Ｂ）は、観測者にメラミン化粧板表面の異方性を認識させるために必要な因子であり、この値が規定値（１．２）以上であることにより、ヘアラインステンレス化粧板の持つ美観を有する、メラミン化粧板を提供することができる。
【００３１】
これに対し、凸条部または凹条部と平行な向きの光沢度と直行する向きの光沢度の比（Ａ／Ｂ）が、規定値未満であると、例えば、１．０＜Ａ／Ｂ＜１．２の時は、メラミン化粧板１００の表面が一様になり、ヘアラインステンレスの持つ美観を表現出来なくなり、また、例えば、Ａ／Ｂ＜１．０の時は、ヘアラインステンレス材と類似の意匠材とは決して見れなくなる。
【００３２】
さらに、Ａ／Ｂが１．２以上であればよいが、１．４以上７０以下である方がより好ましく、１．６以上５０以下である方がさらに好ましい。これにより、観測者にメラミン化粧板１００の表面の異方性を十分認識させることができ、ステンレス材の持つ美観を認識することができる。
【００３３】
本発明においては、前記一方の方向に直行する向きに対して、メラミン化粧板１００の前記表面粗さＲａを１μｍ以上１０μｍ以下にすることができ、２μｍ以上８μｍ以下とする方がより好ましい。これにより、さらに、観測者にメラミン化粧板１００の表面の異方性を十分認識させることができ、ステンレス材の持つ美観をよりはっきりと認識することができる。
【００３４】
本発明においては、前記表面にある任意の凸条部１１１１の１点から最短距離にある他の凸条部１１１１の１点までの距離、または、前記表面にある任意の凹条部１１１２の１点から最短距離にある他の凹条部１１１２の１点までの距離が、１５μｍ以下であると好ましく、１μｍ以上１０μｍ以下であるとさらに好ましい。これにより、メラミン化粧板１００を製造するときに熱圧成形等の製造時間を短くすることができ、生産性が優れたものとなる。
【００３５】
凸条部１１１１または凹条部１１１２の断面形状は、特に限定されず、例えば、矩形状、半円状、半楕円状、三角形状等、いかなるものであってもよいが、特に複数の凸条部１１１１の上面または前記複数の凹条部１１１２の底面が平坦でない方が好ましい。複数の凸条部１１１１の上面または前記複数の凹条部１１１２の底面が平坦でない形状とは、例えば、凸条部１１１１または凹条部１１１２の断面形状が、凸条部の頂点または凹条部の最底部を有し、メラミン化粧板の厚み方向に連続的に変化する断面形状など（例えば、半円状、半楕円状、三角形状等）である。これにより、メラミン化粧板の意匠面の見え方がシャープになり、メラミン化粧板がよりステンレス材の見え方に近いものとなる。
【００３６】
本実施形態において、表面層１１は、メラミン系樹脂を含む材料で構成されたものである。これにより、メラミン化粧板１００は、適度な弾性、剛性を有し、取扱い性（取り扱いのしやすさ）に優れたものとなる。また、メラミン系樹脂は、高い表面硬度を有し、耐傷性、防汚性（汚れの付着のしにくさ）に優れるものであるため、メラミン化粧板１００の審美性、耐久性の観点からも好ましい。
【００３７】
メラミン系樹脂は、構成成分としてメラミン化合物とアルデヒド化合物とを反応させて得られる樹脂である。
【００３８】
メラミン化合物は、１，３，５−トリアジン骨格を有する化合物で、トリアジン環に３つのアミノ基が導入された化合物である。
【００３９】
メラミン化合物の好ましい構造としては、例えば、下記式（１）表されるもの等が挙げられる。
【００４０】
【化１】
0006443191.tif 000002
【００４１】
（式（１）中、Ｒ１、Ｒ３およびＲ３は、それぞれ独立に、水素原子または置換基を有していてもよい炭素数が１以上４以下の炭化水素基である。）
【００４２】
メラミン化合物としては、特に、式（１）のＲ１、Ｒ３およびＲ３がいずれも水素原子である化合物（メラミン）が好ましい。これにより、メラミン化粧板１００の硬度をより優れたものとすることができる。また、メラミン化粧板１００を構成するメラミン系樹脂の合成をより効率よく行うことができる。
【００４３】
アルデヒド化合物は、分子内にアルデヒド基（−ＣＨＯ）を有するものであればよく、下記式（２）で表されるもの等が挙げられる。
【００４４】
【化２】
0006443191.tif 000003
【００４５】
（式（２）中、Ｒは、水素原子または置換基を有していてもよい炭素数が１以上１０以下の炭化水素基である。）
【００４６】
アルデヒド化合物としては、特に、ホルムアルデヒドが好ましい。これにより、メラミン化粧板１００の硬度をより優れたものとすることができる。また、メラミン化粧板１００を構成するメラミン系樹脂の合成をより効率よく行うことができる。
【００４７】
メラミン系樹脂は、構成成分としてメラミン化合物およびアルデヒド化合物を含むものであればよいが、メラミン化合物およびアルデヒド化合物に加え、さらにグアナミン化合物を構成成分として含むものであってもよい。これにより、メラミン化粧板１００の硬度を十分に優れたものとしつつ、メラミン化粧板１００の加工性を特に優れたものとすることができる。
【００４８】
グアナミン化合物は、１，３，５−トリアジン骨格を有する化合物で、トリアジン環に２つのアミノ基が導入された化合物である。
【００４９】
グアナミン化合物の好ましい構造としては、例えば、下記式（３）で表されるもの等が挙げられる。
【００５０】
【化３】
0006443191.tif 000004
【００５１】
（式（３）中、Ｒは、水素原子または置換基を有していてもよい炭素数が１以上１０以下の炭化水素基である。）
【００５２】
グアナミン化合物としては、特に、式（３）のＲがメチル基である化合物（アセトグアナミン）が好ましい。これにより、メラミン化粧板１００の硬度および加工性をより高いレベルで両立することができる。また、メラミン化粧板１００を構成するメラミン系樹脂の合成をより効率よく行うことができる。
【００５３】
メラミン系樹脂としては、特に限定されず、例えば、メラミン化合物とアルデヒド化合物を中性または弱アルカリ下において反応させて得られるもの等を用いることができる。
【００５４】
メラミン化合物に対するアルデヒド化合物の反応モル比（（アルデヒド化合物のモル量）／（メラミン化合物のモル量）の値であり、以下、単に「反応モル比」ということがある。）は、特に限定されないが、１．０以上４．０以下である方が好ましく、１．０以上２．０以下である方がより好ましく、１．１以上１．８以下である方がさらに好ましい。反応モル比が前記範囲内であると、未反応成分が減少し保存性が優れたものとなり、コストも低くなり、また、硬化後の樹脂柔軟性が優れたものとなる。また、グアナミン化合物を適用する場合は、官能基の数に合わせ適宜投入量を調整することができる。
【００５５】
なお、メラミン系樹脂としては、１種類が単独で含まれるものを用いることもできるし、反応モル比や重量平均分子量等が異なる２種類以上のメラミン系樹脂を混合して含むものを用いることもできる。
【００５６】
また、メラミン系樹脂としては、例えば、住友化学（株）製のメラミン樹脂等、市販のものを用いることもできる。
【００５７】
表面層１１の第１の面１１１側に担持される樹脂中のメラミン系樹脂の含有量は、特に限定されないが、８０質量％以上１００質量％以下である方が好ましく、９５質量％以上１００質量％以下である方がより好ましい。これにより、前述したような効果がより顕著に発揮される。
【００５８】
表面層１１を構成する表面層基材は、芯材層１２に対向する第２の面１１２側に熱可塑性樹脂を担持するものであるのが好ましい。これにより、表面層１１と芯材層１２との密着性を特に優れたものとすることができ、メラミン化粧板１００の耐久性を特に優れたものとすることができるとともに、メラミン化粧板１００の加工性を特に優れたものとすることができる。
【００５９】
以下の説明では、表面層基材が、第２の面１１２側に熱可塑性樹脂を担持するものである場合について、中心的に説明する。
【００６０】
なお、本明細書中において、表面層基材が樹脂を担持するとは、樹脂が基材（担体）の表面に付着し、または、基材内部の空隙部に含浸され、表面層材料の成形後に担持させた樹脂の性能を発現することを可能にする状態であることを意味する。なお、樹脂は、基材の表面および基材の内部に均一に分布していなくてもよい。
【００６１】
第２の面１１２側に坦持する熱可塑性樹脂は、特に限定されないが、熱可塑性樹脂が溶剤に分散してエマルジョン状態となった熱可塑性樹脂エマルジョンの固形分である方が好ましい。これにより、熱可塑性樹脂エマルジョンが表面層の基材内部の空隙部に含浸され易く、生産性が優れたものとなる。
【００６２】
また、熱可塑性樹脂エマルジョンの固形分とは、熱可塑性樹脂エマルジョンから溶剤を除いた成分を意味する。
【００６３】
熱可塑性樹脂エマルジョンの固形分は、エマルジョン樹脂粒子として存在する成分を含み、金属や各種素材との接着特性を有し、メラミン化粧板１００に柔軟性を付与する。その結果、表面層１１と芯材層１２との接着強度を向上させることができるとともに、メラミン化粧板１００の曲げ加工性を向上させることができる。
【００６４】
熱可塑性樹脂エマルジョンの固形分には、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。
【００６５】
本明細書中において、ウレタンアクリル複合粒子とは、単一粒子内にアクリル樹脂とウレタン樹脂との異相構造を有するものを意味する。
【００６６】
ウレタン樹脂とアクリル樹脂とは、各々が芯材層１２との接着強度が高いため、ウレタンアクリル複合粒子を用いることで、芯材層１２との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００６７】
また、本明細書中において「異相構造」とは、１個の粒子内に異なる種類の樹脂からなる相が複数存在する構造を意味し、例えば、コアシェル構造、局在構造、海島構造等が挙げられる。
【００６８】
また、前記ウレタンアクリル複合粒子が、表面層１１の第２の面１１２側に担持された時の粒子間の配列状態は、特に限定されず、例えば、直鎖構造等が挙げられる。粒子の構造および粒子間の配列状態は、例えば走査型電子顕微鏡（ＳＥＭ）により確認することができる。
【００６９】
前述した中でも、前記ウレタンアクリル複合粒子は、アクリル成分をコアとし、ウレタン成分をシェルとするコアシェル構造を有する水性クリヤータイプであることが特に好ましい。
【００７０】
ウレタンアクリル複合粒子が上記コアシェル構造であると、表面層１１の第２の面１１２側に担持させたときに、表面外郭がウレタン組成となるので、表面層１１の第２の面１１２側は、ウレタン樹脂およびアクリル樹脂の両方の特性を有しつつ、外郭にウレタン樹脂の特性が付与される。
【００７１】
なお、本明細書中において「水性クリヤー」とは、樹脂液は水溶性であり水分を除去した後の塗膜は非水性で、かつ下地の色柄が明らかに識別できる程の透明性を持つ樹脂水溶液を意味する。
【００７２】
表面層１１の第２の面１１２側に担持される樹脂が水性クリヤータイプであることにより、表面層が有する意匠面の色調に及ぼす影響を抑制することができる。
【００７３】
なお、熱可塑性樹脂エマルジョンの固形分としては、前述した中の１種類が単独で含まれるものを用いることもできるし、異なる２種類以上の熱可塑性樹脂を混合して含むものを用いることもできる。
【００７４】
また、熱可塑性樹脂エマルジョンの固形分には、上記熱可塑性樹脂のエマルジョン粒子以外にも、必要に応じて少量の増粘剤、浸透促進剤、消泡剤等を含んでいてもよい。
【００７５】
熱可塑性樹脂エマルジョンの固形分は、平均粒径が３０ｎｍ以上１００ｎｍ以上のエマルジョン樹脂粒子を含むことが好ましく、前記エマルジョン樹脂粒子の平均粒径は、６０ｎｍ以上９０ｎｍ以下であることがより好ましい。これにより、表面層基材が繊維状物質を含む材料で構成されたものである場合に、エマルジョン樹脂粒子の線維間への含浸性が向上し、表面層基材のより深い部位にまでエマルジョン樹脂粒子を含浸させることができるため、表面層１１の柔軟性を特に優れたものとすることができる。
【００７６】
本発明において、平均粒径とは、特に断りのない限り、体積基準の平均粒子径のことを指す。
【００７７】
ここで、粒子径は、レーザー回折式粒度分布測定装置ＳＡＬＤ−７０００を用いて、水中に対象粒子を１分間超音波処理することにより分散させ、測定することができる。
【００７８】
また、熱可塑性樹脂エマルジョンの固形分は、非水溶性であることが好ましい。これにより、熱可塑性樹脂エマルジョンの固形分が表面層１１の第１の面１１１側へと移行して、第１の面１１１側に担持されているメラミン系樹脂と混合して、第１の面１１１側のメラミン系樹脂による表面性能を損なうことをより効果的に防止することができる。
【００７９】
なお、本明細書において、非水溶性とは、２５℃における水に対する溶解度が、０．５ｇ／１００ｇ水未満のもののことをいい、水溶性とは、２５℃における水に対する溶解度が、０．５ｇ／１００ｇ水以上のもののことをいう。
【００８０】
表面層基材は、第１の面１１１側に凸条１１１１が形成されたシート状の基材である。表面層基材の材質は特に限定されず、例えば、パルプ、リンター、合成繊維、ガラス繊維等を用いることができる。また、必要に応じて、酸化チタン等の顔料を含有する酸化チタン含有化粧紙等を用いることができる。
【００８１】
表面層基材の坪量は、特に限定されないが、４０ｇ／ｍ２以上１５０ｇ／ｍ２以下であることが好ましい。
【００８２】
坪量が前記下限値未満であると、表面層基材が樹脂を吸収するものである場合において、表面層基材に樹脂を含浸させる工程での切れ、しわの問題から、塗工処理が困難であり、さらに第１の面と第２の面それぞれに担持させる樹脂含浸量を調整することも困難である。
【００８３】
一方、坪量が前記上限値を超えると、表面層基材が樹脂を吸収するものである場合において、表面層基材が担持する樹脂の含浸量にムラが生じ、メラミン化粧板１００の柔軟性を低下させるとともに、生産性低下、コスト高の原因となる場合がある。
【００８４】
＜芯材層＞
本実施形態のメラミン化粧板１００は、表面層１１に加えて、芯材層１２をさらに有している。これにより、メラミン化粧板１００の形状の安定性、耐久性が特に優れたものとなる。
【００８５】
芯材層１２は、表面層１１の第２の面１１２側に接合されている。
【００８６】
芯材層１２は、特に限定されないが、ガラスクロスまたはガラス不織布、あるいは、ガラスクロスまたはガラス不織布を基材とするプリプレグ、クラフト紙等の繊維基材にフェノール樹脂を含浸させたプリプレグおよびプリプレグを積層させた積層板、スラリー坦持ガラス不織布からなる芯材層材料で構成されるものが挙げられ、ガラスクロスまたはガラス不織布、あるいは、ガラスクロスまたはガラス不織布を基材とするプリプレグが、表面形状を付与する工程における容易性やプレス成形性、不燃性の観点から特に好ましい。これにより、メラミン化粧板１００の耐熱性、剛性等を特に優れたものとすることができる。
【００８７】
ガラスクロスとしては、特に限定されず、例えば、平織、綾織、朱子織、からみ織、模紗織、斜紋織、二重織等のガラス織布が挙げられ、中でも材料コストと加工性の面から平織のガラス織布が好ましい。
【００８８】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラスクロスの熱膨張係数を小さくすることができる。
【００８９】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とすることが好ましい。また、重量の上限は特に制約を必要としないが、材料コストと加工性の面から坪量２５０ｇ／ｍ２以下が好ましい。
【００９０】
プリプレグとしては、特に限定されず、例えば、熱可塑性樹脂、熱硬化性樹脂等を含有する樹脂組成物を上述のガラスクロスに含浸してなるものを用いることができる。
【００９１】
プリプレグ中に含まれる樹脂組成物の含有量は、表面層１１との層間接着強度が、メラミン化粧板１００を形成するために十分であれば、特に限定されないが、樹脂組成物として熱可塑性樹脂を用いる場合は、プリプレグ中に固形分で１質量％以上２０質量％以下含有することが好ましく、１質量％以上１０質量％以下含有することがより好ましい。また、樹脂組成物として熱硬化性樹脂を用いる場合は、プリプレグ中に固形分で１質量％以上２０質量％以下含有することが好ましく、２質量％以上１０質量％以下含有することがより好ましい。これにより、表面層１１と芯材層１２との層間接着強度を向上させることができる。
【００９２】
熱可塑性樹脂としては、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【００９３】
熱硬化性樹脂としては、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられる。中でも、不燃性、耐熱性、密着性の観点からフェノール樹脂が好ましい。これらの樹脂は、単独または混合して用いることができる。
【００９４】
プリプレグは、従来公知の方法により製造することができ、例えば、上述したガラスクロスと同様のガラスクロスに、樹脂を溶剤に溶解させたワニスを含浸、乾燥させることにより得られる。
【００９５】
また、芯材層材料は、表面層１１と接する面側に、さらに熱可塑性樹脂エマルジョンを構成する樹脂（固形分）を担持させることで、さらに接着強度を向上させ、室温（２５℃）付近での曲げ加工性を特に優れたものとすることができる。なお、芯材層材料の表面層１１と接する面側に担持させる熱可塑性樹脂エマルジョンの固形分は、柔軟性を付与し、燃焼時の発熱量、ガス有害性に支障なければ特に限定されず、当該熱可塑性樹脂エマルジョンの固形分が含むエマルジョン樹脂粒子の平均粒径は特に限定されず、水溶性でも非水溶性でもよい。
【００９６】
芯材層１２の厚さは、１００μｍ以上であるのが好ましい。これにより、メラミン化粧板１００に充分な耐熱性、不燃性を付与することができる。また、厚みの上限については、特に限定されないが、厚みが大きいほどメラミン化粧板１００の厚みと重量が増大するとともに、コストもかさむため、最終的な製品における設計上、許容される範囲で設定することが好ましく、３５０μｍ以下にすることがより好ましい。
【００９７】
また、メラミン化粧板１００は、全体厚さ（平均厚さ）が０．１ｍｍ以上２ｍｍ以下であるのが好ましく、０．１ｍｍ以上１．２ｍｍ以下であるのがより好ましい。これにより、メラミン化粧板１００は、十分な機械的強度等を有しつつ、曲げ加工を容易に行うことができるものとなる。
【００９８】
＜＜化粧板の製造方法＞＞
次に、前述した化粧板の製造方法について説明する。
【００９９】
図３は、本発明の化粧板の製造方法の好適な実施形態を示す断面図である。
【０１００】
まず、前述した表面層材料で構成された第１の層１１’を形成する（図３（１ａ）参照）。第１の層１１’は、前述した表面層１１となる層である。
【０１０１】
第１の層１１’は、表面層基材の一方の面（意匠面となる第１の面１１１）にメラミン系樹脂を含有する樹脂を担持させ（付与工程）、他方の面に熱可塑性樹脂エマルジョンの固形分を担持させることにより形成される。
【０１０２】
メラミン系樹脂を含有する樹脂を表面層基材に担持させる方法としては、例えば、メラミン系樹脂を含有する樹脂組成物を、スプレー装置、シャワー装置、キスコーター、コンマコーター等の公知の装置を用いて付与する方法等が挙げられる。
【０１０３】
熱可塑性樹脂エマルジョンの固形分を表面層基材に担持させる方法としては、例えば、熱可塑性樹脂エマルジョンを、スプレー装置、シャワー装置、キスコーター、コンマコーター等の公知の装置を用いて付与する方法等が挙げられる。
【０１０４】
次に、別途用意した芯材層材料で構成された基体１２’を、第１の層１１’のメラミン系樹脂を含有する樹脂組成物が付与された側の面と対向するように配置する（図３（１ｂ）参照）。基体１２’は、前述した芯材層１２となる層である。
【０１０５】
次に、支持部材２０上に基体１２’を配置し、第１の層１１’と基体１２’とを接触させた状態で、第１の層１１’を押圧部材３０で押圧しつつ、加熱する（図３（１ｃ）参照）。これにより、第１の層１１’と基体１２’とが熱圧着し、表面層１１と芯材層１２とを有するメラミン化粧板１００が得られる（図３（１ｄ）参照）。
【０１０６】
この際、押圧部材３０としては、その表面（第１の層１１’と接触する表面）に形成すべき凸条部１１１１または凹条部１１１２に対応する反転した形状、パターンの溝３１または凸部が設けられたものを用いる。これにより、押圧部材３０が有する溝３１または凸部が転写され、所望の形状、パターンの凸条部１１１１または凹条部１１１２を容易かつ確実に形成することができる。
【０１０７】
押圧部材３０（凸条部１１１１または凹条部１１１２に対応する溝３１または凸部が設けられた部材）は、例えば、表面の平滑性が高い部材（例えば、鏡面仕上げが施された部材）を用意し、その表面で、研磨紙等を押圧しながら、押圧部材３０を一方向に移動させること等により好適に製造することができる。特に、研磨紙の番手、送り速度、研磨時間等の条件を変更することにより、押圧部材３０を好適に製造することができる。
【０１０８】
支持部材２０としては、表面が平滑で、形状の安定性に優れた部材、例えば、ステンレス鋼等の各種金属材料で構成された部材を好適に用いることができる。
【０１０９】
また、この加熱により、第１の層１１’中に含まれるメラミン系樹脂を含有する樹脂組成物が重合・硬化する（硬化工程）。これにより、メラミン化粧板１００の硬度、耐久性は、特に優れたものとなる。
【０１１０】
上記の加熱の条件は、特に限定されないが、加熱温度：１３０℃以上１５０℃以下、圧力：１ＭＰａ以上８ＭＰａ以下で行うのが好ましい。また、加熱時間は、１０分間以上９０分間以下であるのが好ましい。
【０１１１】
上記のような条件を満足することにより、所望の形状、パターンの凸条部１１１１または凹条部１１１２を容易かつ確実に形成することができる。
【０１１２】
以上、本発明の好適な実施形態について説明したが、本発明は、前述したものに限定されるものではなく、本発明の目的を達成できる範囲での変形、改良等は本発明に含まれるものである。
【０１１３】
例えば、本発明の化粧板は、図１に示したメラミン化粧板１００の形態に限定されず、機械的強度等を付与したい場合には、図４に示すように、芯材層の下側にさらに別の芯材層材料を積層して芯材層を２層積層した、表面層１１、芯材層１２、芯材層１４の三層構成としたものであってもよい。また、表面層および芯材層以外の別の層を有していてもよく、例えば、図５に示すように、意匠面側の最外層に保護層１５を有していたり、芯材層側の最外層に支持層１６を有していたりするものでもよい。
【０１１４】
保護層１５は、特に限定されず、例えば、坪量１０ｇ／ｍ２以上５０ｇ／ｍ２以下の紙基材に、メラミン系樹脂単独、あるいは、メラミン系樹脂に、水酸化アルミニウム、水酸化マグネシウム、あるいはシリカから選ばれる無機充填材を含有させた樹脂組成物を含浸させ、これを乾燥することにより得ることができる。
【０１１５】
支持層１６は、特に限定されず、例えば、表面層基材に用いられるものと同様の基材に、表面層の第１の面側または第２の面側に用いることができる樹脂を含浸させてなるプリプレグや、金属箔等を用いることができる。
【０１１６】
また、本発明において、化粧板は、表面層と芯材層との間に中間層を有するものであってもよい。
【０１１７】
本発明の化粧板は、例えば、芯材層を有していないものであってもよい。
【０１１８】
また、前述した実施形態では、表面層が、メラミン系樹脂を含む樹脂に加え、熱可塑性樹脂エマルジョンの固形分を担持する表面層基材からなる表面層材料で構成されたものである場合について代表的に説明したが、例えば、熱可塑性樹脂エマルジョンの固形分を含まないもの等であってもよい。
【０１１９】
また、前述した実施形態では、化粧板がメラミン系樹脂を含む材料で構成されたものである場合について中心的に説明したが、本発明の化粧板は、前述したような所定の条件を満足する凸条部または凹条部を有し、光沢度について所定の条件を満足するものであればよく、その構成材料は特に限定されない。
【０１２０】
また、前述した実施形態では、化粧板が有する凸条部１１１１または凹条部１１１２を転写法により形成するものとして説明したが、化粧板が有する凸条部１１１１または凹条部１１１２は、転写法以外の方法で形成してもよい。例えば、化粧板の表面に直接機械加工を施すことにより、凸条部１１１１または凹条部１１１２を形成してもよい。また、このような場合、例えば、化粧板の表面層となるべき部位を構成する硬化性樹脂を部分的に硬化させた状態で、凸条部１１１１または凹条部１１１２の形成を行い、その後、前記硬化性樹脂の硬化反応を進行させてもよい。これにより、所望の形状の凸条部１１１１または凹条部１１１２の形成を容易かつ確実に行うことができるとともに、最終的に得られる化粧板の強度、耐久性を特に優れたものとすることができる。
【０１２１】
また、転写法を採用する場合であっても、マスターとなる成形型を用意し、当該成形型の表面形状を転写して、化粧板製造用の成形型を製造し、当該化粧板製造用の成形型を用いて、化粧板の製造（凸条部または凹条部の形成）を行ってもよい。これにより、成形型の長寿命化を図ることができ、より多くの化粧板について、品質のばらつきを抑制しつつ製造することができる。また、上記のような方法（二段転写法）を採用することにより、製造すべき化粧板が有すべき凸条部１１１１または凹条部１１１２の形状、パターンが、マスターが有する凸条部または凹条部と同様のものとなり、反転形状にならないため、凸条部または凹条部の形状、パターンの管理が容易となる。
【実施例】
【０１２２】
以下、本発明を実施例および比較例に基づいて詳細に説明するが、本発明はこれに限定されるものではない。
【０１２３】
（実施例１）
［１］樹脂組成物の製造
メラミン（Ｍ）とホルムアルデヒド（Ｆ）とを反応モル比（Ｆ／Ｍ）＝１．７として縮合反応させて得られたメラミン系樹脂：１００部を含む、樹脂固形分：５０質量％のメラミン系樹脂ワニスに、熱潜在性酸触媒（ＭＲＣユニテック社製「キャタニット」）：０．９質量部、離型剤（中京油脂社製「セパール３２８」）：０．２質量部を添加し、２３℃で１０分間攪拌して樹脂組成物（ワニス）を得た。
【０１２４】
［２］表面層材料の製造
表面層基材として坪量：８０ｇ／ｍ２の酸化チタン含有化粧紙を用い、［１］で得られたた樹脂組成物（ワニス）を、表面層基材の両面側に、ディップコート法で塗工した後乾燥し、表面層材料全体に対するメラミン系樹脂分が５０質量％、揮発分が６質量％の表面層材料を得た。
【０１２５】
［３］芯材層材料の製造
芯材層基材として、坪量：１９０ｇ／ｍ２の未晒しクラフト紙を用意した。フェノール（Ｐ）とホルムアルデヒド（Ｆ）とを反応モル比（Ｆ／Ｐ）＝１．３として反応させて得られたレゾール型フェノール樹脂：１００質量部を含む、樹脂固形分：５０質量％のレゾール型フェノール樹脂ワニスを、芯材層基材に塗工した後乾燥し、芯材層材料全体に対するフェノール樹脂分が３５質量％、揮発分が６質量％の芯材層材料を得た。
【０１２６】
［４］化粧板の製造
表面が平滑なステンレス鋼製の支持部材上に、［３］で得られた芯材層材料を４枚重ね合わせて載置し、さらにその上に、［２］で得られた表面層材料を重ね合わせた。
【０１２７】
その後、表面層材料の外表面を、圧力：８ＭＰａ、加熱温度：１４０℃、加熱時間：６０分間という条件で、押圧部材で押圧・加熱して、厚みが１．２ｍｍの化粧板を得た。
【０１２８】
押圧部材としては、ステンレス鋼製の板材であり、鏡面仕上げが施された部材に、所定の条件（例えば、研磨紙の番手  ＃１５０、送り速度３ｃｍ／ｓ等）で、研磨紙を鏡面仕上げが施された表面側にあて、一方の方向に研磨することにより製造され、所定の条件を満足する溝（形成すべき凸条部に対応する溝）が設けられたものを用いた。また、メラミン化粧板の表面に、形成するべき形状が凹条部の場合、前述により得た押圧部材に、腑型材で転写した押圧部材を用いた。
【０１２９】
（実施例２〜４）
硬化工程で用いる押圧部材が有する溝の条件を変更することにより、化粧板に形成される凸条の条件を表１に示すように変更した以外は、前記実施例１と同様にして化粧板を製造した。
【０１３０】
（実施例５〜７）
硬化工程で用いる押圧部材が有する溝の条件を変更することにより、化粧板に形成される凸条の条件を表１に示すように変更したこと、および、［３］で得られた芯材層材料４枚を厚み０．２ｍｍのガラスクロス（南亜プラスチック社製「ＷＥＡ７６２８」）に変更したこと以外は、前記実施例１と同様にして化粧板を製造した。
【０１３１】
（比較例１）
硬化工程で用いる押圧部材として、表面に溝が設けられていないものを用いた以外は、前記実施例１と同様にして化粧板を製造した。
【０１３２】
（比較例２、３）
硬化工程で用いる押圧部材が有する溝の条件を変更することにより、化粧板に形成される凸条部の条件を表１に示すように変更した以外は、前記実施例１と同様にして化粧板を製造した。
【０１３３】
（参考例１）
市販されているヘアラインステンレス化粧板（月星アート工業株式会社製、ＨＬ材）を用いた。
【０１３４】
前記各実施例および比較例の化粧板が有する凸条部または凹条部が設けられた面について、ＪＩＳ  Ｚ  ８７４１：１９９７に準じて測定される６０度鏡面光沢度の値（ＡおよびＢ）を表１にまとめて示した。なお、６０度鏡面光沢度の測定においては、株式会社堀場製作所製  光沢計ＩＧ−３２０（光源：ＬＥＤ）を用いた。
【０１３５】
また、凸条部または凹条部が設けられた面におけるＪＩＳ  Ｂ  ０６０１で規定される表面粗さＲａは、レーザー顕微鏡（キーエンス社製、ＶＫ−９７００）を用いた所定範囲の表面について測定を行うことにより求めた。
【０１３６】
【表１】
0006443191.tif 000005
【０１３７】
［３］評価
前記のようにして製造された各実施例、比較例および参考例の化粧板について、以下の評価を行った。
【０１３８】
［３．１］見栄え
ヘアラインステンレス化粧板（月星アート工業株式会社製、ＨＬ材、参考例１）と製造した化粧板を見比べて、見栄えを以下の基準に従い評価した。
Ａ：ヘアラインステンレス化粧板自体にほぼ同一の見栄え。
Ｂ：ヘアラインステンレス化粧板に見えなくはないが、光沢が不足した見栄え。
Ｃ：ヘアラインステンレス化粧板には全く見えない。
【０１３９】
［３．２］耐久性
ＪＩＳ  Ｋ６９０２の耐摩耗性試験に準拠した方法で測定される摩耗量および摩耗値を確認し、以下の基準で評価を実施した。
摩耗量
○： ０．１ｇ／１００以下
×： ０．１ｇ／１００よりも大きい
摩耗値
○：垂直面：１５０以上、水平面：３００以上
×：垂直面：１５０より小さい、水平面：３００よりも小さい
【０１４０】
これらの結果をヘアラインステンレス化粧板の結果とともに表２にまとめて示した。
【０１４１】
【表２】
0006443191.tif 000006
【０１４２】
表２から明らかなように、本発明の化粧板は、ステンレス材の持つ美観を有しつつ、かつ、かつ優れた耐久性を有するものであった。これに対し、比較例では、満足な結果が得られなかった。また、ヘアラインステンレス化粧版では耐久性が劣る結果となった。
【符号の説明】
【０１４３】
１００              ：メラミン化粧板
１１’              ：第１の層
１１                ：表面層
１１１              ：第１の面
１１１１            ：凸条部
１１１２            ：凹条部
１１２              ：第２の面
１２’              ：基体
１２                ：芯材層
１４                ：芯材層
１５                ：保護層
１６                ：支持層
２０                ：支持部材
３０                ：押圧部材
３１                ：溝
【図１】
0006443191.tif 000007
【図２】
0006443191.tif 000008
【図３】
0006443191.tif 000009
【図４】
0006443191.tif 000010
【図５】
0006443191.tif 000011